(57)【特許請求の範囲】
【請求項１】
グリコシド系ポリマーと、ポリオレフィンワックス及び／またはフィッシャートロプシュワックス及び／またはアミドワックス及び／またはバイオベースワックスとを含む印刷インキであって、前記グリコシド系ポリマーが、最小で０．４５ｍ２／ｇのＢＥＴ比表面積、及び最大３．５までの均等係数（Ｄ６０／Ｄ１０）を持つ粒度分布を有する、前記印刷インキ。
【請求項２】
顔料、バインダー及び／または溶剤を更に含むことを特徴とする、請求項１に記載の印刷インキ。
【請求項３】
グリコシド系ポリマー成分として、未変性ポリグリコシドが使用されることを特徴とする、請求項１または２に記載の印刷インキ。
【請求項４】
グリコシド系ポリマー成分として、変性されたポリグリコシドが使用されることを特徴とする、請求項１または２に記載の印刷インキ。
【請求項５】
グリコシド系ポリマー成分が、印刷インキをベースとして、０．１〜１２．０重量％の量で使用されることを特徴とする、請求項１〜４のいずれか一つに記載の印刷インキ。
【請求項６】
ワックスが、印刷インキをベースとして、０．１〜１２．０重量％の量で使用されることを特徴とする、請求項１〜５のいずれか一つに記載の印刷インキ。
【請求項７】
ポリオレフィンワックスまたはフィッシャートロプシュワックスまたはアミドワックスまたはバイオベースワックスが、最大１００μｍのｄ９９値を有する微細化された形態で使用されることを特徴とする、請求項１に記載の印刷インキ。
【請求項８】
印刷インキの沈降挙動及び再分散挙動並びに耐摩耗性を向上する方法であって、ポリオレフィンワックス及び／またはフィッシャートロプシュワックス及び／またはアミドワックス及び／またはバイオベースワックス、並びに≧０．４５ｍ２／ｇの比表面積及び≦３．５の均等係数を有するポリグリコシドが前記印刷インキに添加されることを特徴とする、前記方法。
【請求項９】
グリコシド系ポリマー成分として、未変性ポリグリコシドが使用されることを特徴とする、請求項８に記載の方法。
【請求項１０】
グリコシド系ポリマー成分として、変性されたポリグリコシドが使用されることを特徴とする、請求項８に記載の方法。
【請求項１１】
グリコシド系ポリマーが、印刷インキをベースとして、０．１〜１２．０重量％の量で使用されることを特徴とする、請求項８〜１０のいずれか一つに記載の方法。
【請求項１２】
ワックスが、印刷インキをベースとして、０．１〜１２．０重量％の量で使用されることを特徴とする、請求項８〜１１のいずれか一つに記載の方法。
【請求項１３】
ポリオレフィンワックスまたはフィッシャートロプシュワックスまたはアミドワックスまたはバイオベースワックスが、最大１００μｍのｄ９９値を有する微細化された形態で使用されることを特徴とする、請求項８〜１２のいずれか一つに記載の方法。
【請求項１４】
グリコシド系ポリマー及びワックス成分が、微細化または篩い分けによって、ＢＥＴにより測定して少なくとも０．８０ｍ２／ｇの比表面積及び３．５未満の均等係数に細化されることを特徴とする、請求項８〜１３のいずれか一つに記載の方法。
【請求項１５】
グリコシド系ポリマー及びワックスが一緒に微細化されて、微細化された混合物として使用されることを特徴とする、請求項８〜１４のいずれか一つに記載の方法。
【発明の詳細な説明】
【技術分野】
【０００１】
本発明は、グリコシド系ポリマー及び同時に炭化水素ワックス及びまたはアミドワックス及び／またはバイオベースワックスを含む印刷インキ、並びに沈降及び再分散挙動の向上のための及び耐摩耗性の大きな向上のためのポリグリコシドとワックスとの組み合わせの使用に関する。
【背景技術】
【０００２】
印刷インキは、一般的に、主成分としての着色剤、バインダー及び溶剤から組成される。更にこれらは、所望の使用特性を調節するための添加剤を含む。例えば、印刷表面に耐摩耗性及び耐ひっかき性を付与するために通常はポリオレフィンワックスが加えられる（例えば、Ｆｅｔｔｅ  Ｓｅｉｆｅｎ  Ａｎｓｔｒｉｃｈｍｉｔｔｅｌ  ６９，Ｎｏ．８，ｐ．５８９（１９６７）（非特許文献１）；Ｆｅｔｔｅ  Ｓｅｉｆｅｎ  Ａｎｓｔｒｉｃｈｍｉｔｔｅｌ  ７３，Ｎｏ．４，ｐ．２３１（１９７１）（非特許文献２）を参照されたい）。効果的な摩耗保護は、特に、印刷機中にせよ、または積み上げる時に、輸送の時にまたは使用の時にせよ、機械的負荷に曝される印刷物において重要である。これは、中でも包装材料に当てはまる。
【０００３】
印刷インキ中の添加剤としてのグリコシド系ポリマー及び誘導体、特にポリサッカライドの使用は既に開示されている。
【０００４】
ＤＥ１０２０１３４４（特許文献１）には、水性印刷インキ用の増粘剤として、ポリサッカライド、具体的にはポリグルコース類及びポリガラクトマンノース類が記載されている。それ故、使用される水溶性ポリサッカライドは、レオロジー助剤として働く。
【０００５】
ＵＳ３０１０８３３（特許文献２）では、オイルベースの印刷インキに水性セルロースエーテル並びに水性デンプン調合物を配合することによって、望ましくないオフセットの減少が達成されている。このオフセットとは、新しく印刷されたインキがその上にある紙上に色移りすることと理解される。異なった極性のインキの強い分離傾向は、更なる成分としての部分酸化されたオイル（乳化剤）と強い攪拌によって抑制される。
【０００６】
ＵＳ３３８９１００（特許文献３）では、印刷された厚紙の滑り防止処理のための添加剤として、オイルベース印刷インキ中のコーンスターチが記載されている。微結晶性パラフィンワックスの添加が、同時に、摩耗保護の向上に役立つ。コーンスターチ／ワックスの比率は、クレームに記載の混合物では（０．５〜２．５％）／（５〜７％）である。
【０００７】
ＪＰ２００４２９２７４６Ａ（特許文献４）では、その成分がセラック７０〜９０重量％及びエステル化したデンプン１０〜３０重量％からなる、耐摩耗性水性印刷インキが特許請求の範囲に記載されている。
【０００８】
ＷＯ２００６０６０７８４（特許文献５）には、着色剤の他に、高分子量ポリサッカライド、例えばデンプン、更にデキストリン、マルトデキストリン、並びに乳化剤としての水溶性アクリレートポリマーを含む水性印刷インキが記載されている。高分子量デンプンは、中でも、印刷されたセルロース含有基材のリサイクル性（再パルプ化性）を向上する。
【０００９】
文献ＵＳ４３１０３５６（特許文献６）は、“分散デンプン“含有率が３〜６０重量％の水性新聞紙用印刷インキを開示している。デンプンは水中で強い顕著な沈降挙動を示すために、更に、オリゴマー性サッカライド、いわゆるデキストリン及び／またはアセチル化したデキストリン及び／または加水分解したポリサッカライドが使用される。このような調合物は、印刷の時に、総合的に向上された乾燥挙動及び向上された外観を示す。
【００１０】
それ故、印刷インキ調合物におけるグリコシド系ポリマーの使用は既に開示されている。しかし、ポリサッカライド成分は、液状印刷インキ中では短時間で沈降する傾向があるという欠点がある。これは、例えば凸版印刷インキで通常の低い粘度を有する印刷インキに格別に該当する。このインキの貯蔵の時に起こる分離は取り扱いを難しくする。短時間後に形成する、中でもポリサッカライド、例えばデンプンからなる沈降物は非常に緻密であり、再分散するのが非常に困難である。
【００１１】
更に、使用の時にポリサッカライド含有インキは、印刷プロセスの間に強められた程度で“ビルドアップ”現象をインキ移しローラー上に招き、この際、後者はポリサッカライド粒子で益々覆われていき、そして最後にはインキ転写及び印刷画像を許容できないまでに損なわせる。
【先行技術文献】
【特許文献】
【００１２】
【特許文献１】ＤＥ１０２０１３４４
【特許文献２】ＵＳ３０１０８３３
【特許文献３】ＵＳ３３８９１００
【特許文献４】ＪＰ２００４２９２７４６Ａ
【特許文献５】ＷＯ２００６０６０７８４
【特許文献６】ＵＳ４３１０３５６
【非特許文献】
【００１３】
【非特許文献１】Ｆｅｔｔｅ  Ｓｅｉｆｅｎ  Ａｎｓｔｒｉｃｈｍｉｔｔｅｌ  ６９，Ｎｏ．８，ｐ．５８９（１９６７）
【非特許文献２】Ｆｅｔｔｅ  Ｓｅｉｆｅｎ  Ａｎｓｔｒｉｃｈｍｉｔｔｅｌ  ７３，Ｎｏ．４，ｐ．２３１（１９７１）
【非特許文献３】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２２，Ｐｒｉｎｔｉｎｇ  Ｉｎｋｓの章，１４３頁以降，Ｗｅｉｎｈｅｉｍ  １９９３
【非特許文献４】Ｕｌｌｍａｎｎｓ  Ｅｎｃｙｋｌｏｐａｅｄｉｅ  ｄｅｒ  ｔｅｃｈｎｉｓｃｈｅｎ  Ｃｈｅｍｉｅ，第４版，Ｖｏｌ．１０，Ｄｒｕｃｋｆａｒｂｅｎの章，１８７頁以降
【非特許文献５】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２５，Ｗｅｉｎｈｅｉｍ  １９９３，Ｓｔａｒｃｈ  ａｎｄ  ｏｔｈｅｒ  Ｐｏｌｙｓａｃｃｈａｒｉｄｅｓの章，第１頁
【非特許文献６】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ５，Ｗｅｉｎｈｅｉｍ  １９８６，Ｃｅｌｌｕｌｏｓｅの章，３７５頁以降
【非特許文献７】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６の第６．１．１．／６．１．２．章（Ｈｏｃｈｄｒｕｃｋｐｏｌｙｍｅｒｉｓａｔｉｏｎ，（Ｗａｃｈｓｅ）
【非特許文献８】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６の第６．１．２．章（Ｚｉｅｇｌｅｒ−Ｎａｔｔａ−Ｐｏｌｙｍｅｒｉｓａｔｉｏｎ，  Ｐｏｌｙｍｅｒｉｓａｔｉｏｎ  ｍｉｔ  Ｍｅｔａｌｌｏｃｅｎｋａｔａｌｙｓａｔｏｒｅｎ）
【非特許文献９】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６の第６．１．４．章（ｔｈｅｒｍｉｓｃｈｅｒ  Ａｂｂａｕ）
【非特許文献１０】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６，第６．１．５
【非特許文献１１】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６の第２．章（Ｗａｃｈｓｅ）
【非特許文献１２】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６，第３章（Ｗａｃｈｓｅ）
【発明の概要】
【発明が解決しようとする課題】
【００１４】
それ故、印刷インキ中での添加剤成分としてのポリサッカライドの有利な性質は、幾つかの重大な欠点と相対し、そのためこれらの欠点を取り除くという要望がある。
【課題を解決するための手段】
【００１５】
驚くべきことに、ポリサッカライド、例えば特定の非表面積及び粒度分布を有するデンプンまたはマイクロセルロースを使用し、そしてこれらを、印刷インキ処方物中で、ポリエチレンワックス及び／またはフィッシャートロプシュワックス及び／またはアミドワックス及び／または天然ワックスと組み合わせることによって、これが首尾良くいくことを見出した。予期せぬことに、ワックスとのこの組み合わせは調合物の追加的な安定化をもたらす。
【００１６】
更に、この組み合わせによって、驚くべきことに、個々の成分では従来達成できなかった耐摩耗性の大きな向上を達成することができた。
【００１７】
それ故、本発明の対象は、グリコシド系ポリマーと、ポリオレフィンワックス及び／またはフィッシャートロプシュワックス及び／またはアミドワックス及び／またはバイオベースワックスと、場合によっては及び顔料、バインダー及び／または溶剤を含む印刷インキであって、前記グリコシド系ポリマーが、最小０．４５ｍ２／ｇのＢＥＴ比表面積及び均等係数（Ｕｎｇｌｅｉｃｈｆｏｅｒｍｉｇｋｅｉｔｓｚａｈｌ）（Ｄ６０／Ｄ１０）が最大３．５の粒度分布を示す、印刷インキである。
【００１８】
更なる本発明の対象は、印刷インキの沈降挙動及び再分散挙動並びに耐摩耗性を向上する方法であって、ポリオレインワックス及び／またはフィッシャートロプシュワックス及び／またはアミドワックス及び／またはバイオベースワックス、並びに≧０．４５ｍ２／ｇの比表面積及び≦３．５の均等係数を有するポリグリコシドを前記印刷インキに加えることを特徴とする前記方法である。該印刷インキは、更に顔料、バインダーまたは溶剤を含むことができる。
【発明を実施するための形態】
【００１９】
原則的に、顔料、バインダー及び溶剤としては、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２２，Ｐｒｉｎｔｉｎｇ  Ｉｎｋｓの章，１４３頁以降，Ｗｅｉｎｈｅｉｍ  １９９３（非特許文献３）または前版のＵｌｌｍａｎｎｓ  Ｅｎｃｙｋｌｏｐａｅｄｉｅ  ｄｅｒ  ｔｅｃｈｎｉｓｃｈｅｎ  Ｃｈｅｍｉｅ，第４版，Ｖｏｌ．１０，Ｄｒｕｃｋｆａｒｂｅｎの章，１８７頁以降（非特許文献４）に記載されるような、全ての適した材料が考慮される。
【００２０】
本発明において、グリコシド系ポリマーとは、それの繰り返しモノマー単位がグリコシド結合を介して結合しているポリマー及びポリマー誘導体と解される。これには特に、デンプン、デキストリン、マルトデキストリン、ペクチン、カロース、セルロース、セルロースエステル及びセルロースエーテル並びにキチン類などのポリサッカライドが該当する。このようなポリサッカライドは、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２５，Ｗｅｉｎｈｅｉｍ  １９９３，Ｓｔａｒｃｈ  ａｎｄ  ｏｔｈｅｒ  Ｐｏｌｙｓａｃｃｈａｒｉｄｅｓの章，第１頁（非特許文献５）及びＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ５，Ｗｅｉｎｈｅｉｍ  １９８６，Ｃｅｌｌｕｌｏｓｅの章，３７５頁以降（非特許文献６）に記載されている。
【００２１】
非常に手に入れやすい故に、天然に生ずるポリサッカライド誘導体、例えばセルロース並びに様々なデンプンが本発明にとって特に重要である。
【００２２】
セルロースは天然に最も通常の有機化合物であり、それ故、最も通常のポリサッカライドでもある。これは約５０重量％で植物細胞壁の主成分を構成する。セルロースは、β−１，４−グリコシド結合を介して結合するモノマーとしてのグルコースからなりそして数百から数万の間の繰り返し単位からなるポリマーである。グルコース分子は、セルロース中においてそれぞれ互いに１８０°捻れている。それによって、このポリマーは、例えばグルコースポリマーのデンプンとは異なり、線形の形態を得る。増大した比表面積を有するマイクロセルロース（セルロースウィスカー）は、例えば濃縮した酸を用いて少ない結晶性部分を溶出することによって、生じ得る。それ故、本発明においては、ワックスと組み合わせたマイクロセルロースが、それの増大した比表面積の故に、印刷インキでの使用に格別良好に適している。天然のセルロースの他に、熱可塑性の性質を持つ多数の化学変性体も知られている。これには中でもメチルセルロース、セルロースアセテート及びセルロースニトレートが挙げられる。
【００２３】
デンプンは、グルコース単位から構成される巨大分子の天然物質であり、そしてポリサッカライドの中で他の重要な物質群を構成する。デンプンは、植物中に、穀粒、根、根茎、実及び随の成分として見られ、そして必要な時に、骨格物質の代謝的構築のためにまたはエネルギー生産のために働く。形態学的には、デンプンは、微視的に小さな粒からなり、これは、それの由来に応じてそれぞれ特有の形を持つ。デンプンは、それの化学的な構造に関しては、均一に構成されてはおらず主成分として、アミロースとアミロペクチンの二つの構造的に異なるポリサッカライドを含む。前者では、グリコース分子は、α−１，４−グリコシドブリッジを介して線形に互いに結合しており、後者は、α−１，４結合及びα−１，６−結合を持つ分枝状の構造を持つ。更に、天然のデンプンは副成分、例えば脂肪酸及び脂肪、並びにタンパク質様成分であるリポプロテイン、ミネラル成分及び顕著な割合で水も含む。本発明で使用可能なデンプン種としては、例えば穀類デンプン、例えばトウモロコシデンプン、小麦デンプン、米デンプン、モロコシもしくはキビデンプンが挙げられ、その他にも、根茎及び根デンプン、例えばジャガイモデンプン、タピオカデンプン及びクズウコンデンプンが考慮される。好ましいものは穀類デンプン、特に好ましいものは米デンプン及びトウモロコシデンプンである。
【００２４】
デンプン粒の大きさは、由来により広い範囲で変わり、そして２〜１５０μｍの間である。この際、米は最も小さい粒を構成し（２〜１０μｍ）、トウモロコシデンプン粒は一般的に１０と２５μｍの間の直径を有し、ジャガイモデンプンの粒は２０〜１５０μｍの間である。
【００２５】
未加工デンプンの他、化学的に減成したデンプン、例えばデンプン原料を加水分解、酸化、熱処理または酵素処理して得ることができるもの、並びに例えばエステル化、エーテル化またはそのほかの化学的な手法で誘導体化したデンプンも使用することができる。
【００２６】
本発明の意味では、≦２０μｍ、好ましくは≦１８μｍのｄ９９値を有する粒子が適している。ｄ９９値は、粒子混合物中に最大量で存在する粒度を示す。相当するデンプン粉は、場合によっては、より粗いデンプン材料から分画、例えば篩い分け（Ｓｉｃｈｔｅｎ  ｏｄｅｒ  Ｓｉｅｂｅｎ）によってまたは微細化（Ｍｉｋｒｏｎｉｓｉｅｒｕｎｇ）によって得ることもできる。この際、粒度は、次のように粒子の比表面積と相関する、すなわち粒子が小さくなればなるほど、比表面積は大きくなる。例えばｄ５０またはｄ９０値の代わりに粒度のパラメータとして粒子の比表面積を記載することは、これは、全体的な粒度分布を示唆し、加えてより微細な粒子について感受性が高いという利点を有する。これは、粒子表面積が第一次近似おいて粒径の二乗に比例し、他方、粒子の質量は第一近似において粒径の三乗に比例することによって説明できる。これに対して、レーザー回折による粒度の測定は一般的に、体積荷重測定原理によって、比較的大きな粒子、特に集塊物が、ｄ５０値、ｄ９０値などの測定の時に特に強く荷重され、それ故、微細な粒子が分布関数において低くなるという欠点を有する。それ故、比表面積は、本発明をより正確に記載するのに格別適したパラメータである。
【００２７】
本発明では、少なくとも０．４５ｍ２／ｇ、好ましくは少なくとも０．６ｍ２／ｇ、特に好ましくは少なくとも１．０ｍ２／ｇの比表面積を有する粒子が適している。
【００２８】
本発明では、５．０未満、好ましくは４．０未満、特に好ましくは３．０未満の均等係数を持つポリグリコシドが適している。
【００２９】
グリコシド系ポリマー成分は、印刷インキをベースにして、０．１〜１２重量％、好ましくは０．１〜６重量％、特に好ましくは０．２〜２重量％の量で使用される。
【００３０】
ワックス成分としては、合成炭化水素ワックス、例えばポリオレフィンワックスが適している。これらは、分枝状もしくは非分枝状ポリオレフィンプラスチックの熱分解によってまたはオレフィンを直接重合することによって製造することができる。重合方法としては例えばラジカル重合法が考慮され、この方法では、オレフィン、通常はエチレンを、高圧、高温で反応させて、多かれ少なかれ分枝したポリマー鎖とする。他には、エチレン及び／またはより高級の１−オレフィン、例えばプロピレン、１−ブテン、１−ヘキセンなどを、有機金属触媒、例えばチーグラーナッタ触媒またはメタロセン触媒を用いて重合して非分枝状または分枝状ワックスとする方法も考慮される。オレフィンホモ−及びコポリマーワックスを製造するための対応する方法は、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６の第６．１．１．／６．１．２．章（Ｈｏｃｈｄｒｕｃｋｐｏｌｙｍｅｒｉｓａｔｉｏｎ，（Ｗａｃｈｓｅ）（非特許文献７）、第６．１．２．章（Ｚｉｅｇｌｅｒ−Ｎａｔｔａ−Ｐｏｌｙｍｅｒｉｓａｔｉｏｎ，Ｐｏｌｙｍｅｒｉｓａｔｉｏｎ  ｍｉｔ  Ｍｅｔａｌｌｏｃｅｎｋａｔａｌｙｓａｔｏｒｅｎ）（非特許文献８）、並びに第６．１．４．章（ｔｈｅｒｍｉｓｃｈｅｒ  Ａｂｂａｕ）（非特許文献９）に記載されている。
【００３１】
更に、所謂フィッシャートロプシュワックスを使用することができる。これらは、合成ガスから触媒作用により製造され、そして比較的小さい平均モル質量、比較的狭いモル質量分布及び比較的低い溶融粘度の点でポリエチレンワックスと異なる。
【００３２】
使用される炭化水素ワックスは、官能化されていないかまたは極性基によって官能化されていることができる。このような極性官能基の導入は、後から非極性ワックスの然るべき変性によって、例えば空気を用いた酸化によって、または極性オレフィンモノマー、例えばα，β−不飽和カルボン酸及び／またはそれの誘導体、例えばアクリル酸またはマレイン酸無水物のグラフトによって行うことができる。更に、極性ワックスは、エチレンと極性コモノマー、例えば酢酸ビニルまたはアクリル酸との共重合によって製造することができ；  更に高分子量の非ワックス様エチレン−ホモ−もしくはコポリマーの酸化分解によっても製造することができる。相当する例は、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６，第６．１．５．章（非特許文献１０）に記載されている。
【００３３】
適当な極性ワックスは、更に、長鎖カルボン酸、例えば脂肪酸と一価もしくは多価アミンとの反応によって得ることができるようなアミドワックスである。これに典型的に使用される脂肪酸は、炭素原子数１２〜２４、好ましくは炭素原子数１６〜２２の範囲の鎖長を有し、そして飽和または不飽和であることができる。好ましく使用される脂肪酸は、Ｃ１６−及びＣ１８−酸、特にパルミチン酸及びステアリン酸またはこれら両方の酸の混合物である。アミンとしては、アンモニアの他に、特に多価の、例えば二価の有機アミンが考慮され、この際、エチレンジアミンが好ましい。特に好ましいのが、ＥＢＳワックス（エチレンビスステアロイルジアミド）の名称で商業的に入手可能な、工業的なステアリン酸及びエチレンジアミンから製造されるワックスを使用することである。
【００３４】
更に、バイオベースワックスを使用することができ、これは通常は極性エステルワックスである。一般的に、バイオベースワックスとは、再生可能な原料をベースとして構成されたワックスと解される。これは、天然のエステルワックスでも、化学的に変性されたエステルワックスでもあることができる。典型的な天然のバイオベースワックスは、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６の第２．章（Ｗａｃｈｓｅ）（非特許文献１１）に記載されている。これには、例えばシュロワックス、例えばカルナウバワックス、グラスワックス、例えばキャンデリラワックス、トウワックス及びストローワックス、蜜蝋、ライスワックスなどが挙げられる。化学変性したワックスは、大概は、エステル化、エステル交換、アミド化、水素化などによって、植物油ベースの脂肪酸から生じる。これには例えば植物油のメタセシス生成物が該当する。
【００３５】
更に、バイオベースワックスには、未変性のまたは精製した（ｒａｆｆｉｎｉｅｒｔｅｒ）もしくは誘導体化した形態のモンタンワックスも挙げられる。この種のワックスについての詳細な記載は、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第５版，Ｖｏｌ．Ａ２８，Ｗｅｉｎｈｅｉｍ  １９９６，第３章（Ｗａｃｈｓｅ）（非特許文献１２）にある。
【００３６】
印刷インキにワックスを配合するためには、様々な方法が挙げられる。例えば、ワックスを溶剤中に熱溶解し、次いで冷却することによって微細な液状分散系またはペースト様のコンシステンシーの塊状物を得ることができ、これを印刷インキと混合する。更に、溶剤の存在下にワックスを粉砕することも可能である。広く普及した技術の一つでは、ワックスは、微細化された粉末（微細化物（Ｍｉｋｒｏｎｉｓａｔｅｎ））の形態の固形物としても印刷インキ調合物中に混ぜ入れられる。この微粉末は、粉砕、例えばエアジェットミル中での粉砕によってまたは噴霧によって製造される。この粉末の平均粒度（ｄ５０値または中央値）は一般的に５μｍと１５μｍの間の範囲である。微細化物への粉砕可能性の前提条件は、ワックス製品の低すぎない硬度または脆性である。
【００３７】
ワックスは、印刷インキをベースとして、０．１〜１２．０重量％、好ましくは０．１〜６．０重量％、特に好ましくは０．２〜２重量％の量で使用される。
【００３８】
グリコシド系ポリマーまたはポリサッカライドは、印刷インキにワックスを配合する前にまたはその後に分散導入することができ；また、微細化されたワックス及びポリサッカライドとの混合物を導入することによって一緒に配合することも可能である。グリコシド系ポリマー及びワックスを一緒に微細化しそして微細化された混合物として使用することが特に有利であることが示された。またここで、前記の微細化された混合物を、印刷インキの添加剤配合の前または後に分散導入することもできる。分散方法は当業者には既知であり、このためには通常は高速攪拌機または混合機、例えばミゼル（Ｍｉｚｅｒ）もしくはデスソルバーディスクが使用される。
【００３９】
ポリオレフィンワックス、フィッシャートロプシュワックス及び／またはアミドワックス及び／またはバイオベースワックスとの組み合わせで、ポリサッカライドは、該液状印刷インキ中で、低減した沈降傾向を示し、沈降物はより簡単に再分散することができる。更に、該印刷インキは、かなりの耐摩耗性を示し、それ故、新規な技術水準を提供するものである。
【実施例】
【００４０】
使用試験
グリコシド系ポリマーとして、異なる比表面積を有するデンプン（トウモロコシデンプン、製造業者Ｒｏｑｕｅｔｔｅ  ＧｍｂＨ）（表１）並びにマイクロセルロース（Ａｒｂｏｃｅｌ  ＭＦ４０／１００、製造業者Ｊ．Ｒｅｔｔｅｎｍａｉｅｒ  ＆  Ｓｏｅｈｎｅ  ＧｍｂＨ＋Ｃｏ．ＫＧ）を試験した。加えて、トウモロコシデンプンを篩い分けして、Ｏｓｐ＝０．５１ｍ２／ｇのＢＥＴ比表面積を有する粒子画分を使用できた。
【００４１】
ワックスとしては、Ｃｌａｒｉａｎｔ  Ｐｒｏｄｕｋｔｅ（Ｄｅｕｔｓｃｈｌａｎｄ）ＧｍｂＨの品目から商業的に入手できる以下の製品を使用した：
−  Ｃｅｒｉｄｕｓｔ  ３６１０：  微細化ポリエチレンワックス；ｄ９９＝５０μｍ。−  Ｃｅｒｉｄｕｓｔ  ３６２０：  微細化ポリエチレンワックス；ｄ９９＝５０μｍ。−  Ｃｅｒｉｄｕｓｔ  ３９１０：  微細化アミドワックス；ｄ９９＝５０μｍ。
−  Ｃｅｒｉｄｕｓｔ  ９６１５Ａ：  微細化変性ポリエチレンワックス；Ｄ９９＝３２μｍ。
−  ポリエチレンワックス：  Ｌｉｃｏｗａｘ  ＰＥ  １３０、トウモロコシデンプンを一緒に微細化するためのもの。
【００４２】
比表面積の測定は、ＩＳＯ９２７７：２０１０に従いＢＥＴ方により行った。この際、ＢＥＴ理論に従って、Ｎ２の吸着挙動を、Ｓｏｒｐｔｏｍａｔｉｃ  １９９０（Ｐｏｒｏｔｅｃ）を用いて７７．３Ｋで０．０５〜０．３の相対圧力範囲で観察した。試料を、前域で５時間８０℃で高真空下に乾燥した。
【００４３】
特徴的な粒度Ｄ１０及びＤ６０の測定は、Ｍａｓｔｅｒｓｉｚｅｒ  ２０００（Ｍａｌｖｅｒｎ）を用いてレーザー回折測定をベースとしてＩＳＯ１３３２０−１に従って行った。これのために、試料を乾燥分散ユニット（Ｓｃｉｒｏｃｃｏ  ２０００）で前処理した。
【００４４】
【表１】
0005992040.tif 000002
【００４５】
表１：使用したワックス／グリコシド系ポリマー
耐摩耗性を測定するために、先ず、押し圧して擦った（摩耗試験装置Ｐｒｕｅｆｂａｕ  Ｑｕａｒｔａｎｔ、摩擦負荷量４８ｇ／ｑｃｍ、摩擦速度１５ｃｍ／ｓ）。試験シートに移ったインキの強度を測定した（ＤＩＮ６１７４に従う色差ΔＥ、Ｈｕｎｔｅｒｌａｂ  Ｄ２５−２，Ｈｕｎｔｅｒ社製を用いて測定）。
【００４６】
沈降挙動及び再分散挙動の試験
メスシリンダ内で、デンプン、微細化ワックスを２重量％の総量で２００ｇのキシレン中に導入分散し、この分散液を放置した。所定時間後に沈降した沈降物の層厚を読み取った。測定された値が小さいほど、沈降物は密であり、沈降傾向が大きい。再分散性は、このメスシリンダをひっくり返して試験した。結果を、以下の表に示す。
【００４７】
【表２】
0005992040.tif 000003
【００４８】
表２：沈降及び再分散挙動
表２は、沈降物の厚さが厚いほど、粒子をより良好に再分散できることを示している。この際、一緒に微細化したデンプン／ポリエチレンワックス混合物は、明らかに低減した沈降傾向及び最良の再分散性を示した。天然トウモロコシデンプンは、緻密で難再分散性の沈降物を形成する。
【００４９】
トルエンベースの凹版印刷インキ中での試験
トルエンベースのＲＲ  Ｇｒａｖ  Ｒｏｔタイプのイラストレーション用凹版印刷インキ（Ｓｉｅｇｗｅｒｋ  Ｄｒｕｃｋｆａｒｂｅｎ  ＡＧ）を使用し；凹版印刷紙（Ａｌｇｒｏ  Ｆｉｎｅｓｓ  ８０  ｇ／ｍ２）への試験印刷には、凹版印刷機ＬＴＧ２０（Ｅｉｎｌｅｈｎｅｒ  Ｐｒｕｅｆｍａｓｃｈｉｎｅｎｂａｕ）を使用した。このインキには、１重量％の添加剤を加える。
耐摩耗性、均等係数及び光沢を測定した（表３）。
【００５０】
表３
“Ａ”と示した行は、インキを分散した直後に得られた印刷の結果を示し、“Ｂ”の行は、三日間貯蔵し次いで振盪したインキを用いて得られた結果を示す。
【００５１】
【表３】
0005992040.tif 000004
【００５２】
表３は、特に例９及び１０において、一緒に微細化したデンプン／ポリエチレンワックス混合物（５０：５０）について耐摩耗性のかなりの向上、並びに本発明の例１１〜１８において向上した耐摩耗性を示している。天然トウモロコシデンプンを用いた印刷インキ（例７及び９）は、４時間後にはもはや使用できない。デンプンは、印刷インキの底に完全に沈降する。
【００５３】
オフセットインキにおける試験
オフセット印刷インキ：  Ｅｐｐｌｅ社のミネラルオイルをベースとしたインキ
紙：  Ａｐｃｏ  ＩＩ／ＩＩ  １５０ｇ／ｍ２
Ｄｒ．Ｄｕｅｒｎｅｒ社のＰｒｕｅｆｂａｕテスト印刷機システムを用いて、インキを調製し、そして耐摩耗性を試験した。
【００５４】
【表４】
0005992040.tif 000005
【００５５】
表４は、特に例２９〜３４において耐摩耗性のかなりの向上を示している。例２７及び２８でも、摩耗保護の向上が示されている。しかし、例２３〜２８においては、印刷インキが、プリンターローラー上に著しいビルドアップを招く傾向があり、このことはこれらの印刷インキを使用不能なものにする。
【００５６】
水性フレキソ印刷インキ中での試験
インキを調製するために、Ｆｌｅｘｏｎｙｌｂｌａｕ  Ａ  Ｂ２Ｇ（Ｃｌａｒｉａｎｔ）及び蒸留水からなる混合物（５：１；混合物Ａ）並びにＶｉａｃｒｙｌ  ＳＣ１７５Ｗ、４０ＷＡＩＰ（Ｃｙｔｅｃ  Ｉｎｄ．）及び蒸留水からなる混合物（１：１；混合物Ｂ）を調製した。次いで、７０部の混合物Ｂを３０部の混合物Ａ中にゆっくりと混ぜ入れ、そして得られた混合物を、１２００ｒｐｍの攪拌速度で３０分間ホモジナイズした。このインキ中に、０．５重量％または０．８重量％のデンプンまたはデンプン−ワックス混合物を配合した。
【００５７】
このフレキソ印刷インキを、フィルムコーター装置（Ｃｏｎｔｒｏｌ  Ｃｏａｔｅｒ）を用いて、ワイヤドクターブレードの使用下に吸収性フレキソ紙上に塗布した（ＬＷＣ６０ｇ／ｍ２；６μｍウェットフィルム厚）。
【００５８】
２４時間の乾燥時間後に、摩耗保護を測定した。
【００５９】
表５は、特に例４２〜４５において、耐摩耗性のかなりの向上を示している。天然トウモロコシデンプンも既に耐摩耗性の向上を示す。天然トウモロコシデンプンを用いた印刷インキ（例４０〜４１）は、約４時間後には使用不能となる。デンプンは、印刷インキの底に完全に沈降する（表２も参照）。
【００６０】
【表５】
0005992040.tif 000006
本願は特許請求の範囲に記載の発明に係るものであるが、本願の開示は以下も包含する：
１．
グリコシド系ポリマーと、ポリオレフィンワックス及び／またはフィッシャートロプシュワックス及び／またはアミドワックス及び／またはバイオベースワックスと、場合によっては及び顔料、バインダー及び／または溶剤とを含む印刷インキであって、前記グリコシド系ポリマーが、最小で０．４５ｍ２／ｇのＢＥＴ比表面積、及び最大３．５までの均等係数（Ｄ６０／Ｄ１０）を持つ粒度分布を有する、前記印刷インキ。
２．
グリコシド系ポリマー成分として、未変性ポリグリコシドが使用されることを特徴とする、上記１に記載の印刷インキ。
３．
グリコシド系ポリマー成分として、変性されたポリグリコシドが使用されることを特徴とする、上記１に記載の印刷インキ。
４．
グリコシド系ポリマー成分が、印刷インキをベースとして、０．１〜１２．０重量％、好ましくは０．１〜６．０重量％、特に好ましくは０．２〜２．０重量％の量で使用されることを特徴とする、上記１〜３のいずれか一つに記載の印刷インキ。
５．
ワックスが、印刷インキをベースとして、０．１〜１２．０重量％、好ましくは０．１〜６．０重量％、特に好ましくは０．２〜２．０重量％の量で使用されることを特徴とする、上記１〜３のいずれか一つに記載の印刷インキ。
６．
ポリオレフィンワックスまたはフィッシャートロプシュワックスまたはアミドワックスまたはバイオベースワックスが、最大１００μｍ、好ましくは最大３０μｍ、特に好ましくは最大２０μｍのｄ９９値を有する微細化された形態で使用されることを特徴とする、上記１に記載の印刷インキ。
７．
印刷インキの沈降挙動及び再分散挙動並びに耐摩耗性を向上する方法であって、ポリオレフィンワックス及び／またはフィッシャートロプシュワックス及び／またはアミドワックス及び／またはバイオベースワックス、並びに≧０．４５ｍ２／ｇの比表面積及び≦３．５の均等係数を有するポリグリコシドが前記印刷インキに添加されることを特徴とする、前記方法。
８．
グリコシド系ポリマー成分として、未変性ポリグリコシドが使用されることを特徴とする、上記７に記載の方法。
９．
グリコシド系ポリマー成分として、変性されたポリグリコシドが使用されることを特徴とする、上記７に記載の方法。
１０．
グリコシド系ポリマーが、印刷インキをベースとして、０．１〜１２．０重量％、好ましくは０．１〜６．０重量％、特に好ましくは０．２〜２．０重量％の量で使用されることを特徴とする、上記７〜９のいずれか一つに記載の方法。
１１．
ワックスが、印刷インキをベースとして、０．１〜１２．０重量％、好ましくは０．１〜６．０重量％、特に好ましくは０．２〜２．０重量％の量で使用されることを特徴とする、上記７〜９のいずれか一つに記載の方法。
１２．
ポリオレフィンワックスまたはフィッシャートロプシュワックスまたはアミドワックスまたはバイオベースワックスが、最大１００μｍ、好ましくは最大３０μｍ、特に好ましくは最大２０μｍのｄ９９値を有する微細化された形態で使用されることを特徴とする、上記７〜９のいずれか一つに記載の方法。
１３．
グリコシド系ポリマー及びワックス成分が、微細化または篩い分けによって、ＢＥＴにより測定して少なくとも０．８０ｍ２／ｇの比表面積及び３．５未満の均等係数に細化されることを特徴とする、上記７〜９のいずれか一つに記載の方法。
１４．
グリコシド系ポリマー及びワックスが一緒に微細化されて、微細化された混合物として使用されることを特徴とする、上記７〜９のいずれか一つの方法。